ПРЯМОЕ И СЕЛЕКТИВНОЕ ПОЛУЧЕНИЕ АЦЕТАЛЬДЕГИДА ИЗ УКСУСНОЙ КИСЛОТЫ С ИСПОЛЬЗОВАНИЕМ НАНЕСЕННОГО МЕТАЛЛИЧЕСКОГО КАТАЛИЗАТОРА

1. Способ селективного и прямого образования ацетальдегида из уксусной кислоты, в котором: приводят в контакт поток сырья, содержащий уксусную кислоту и водород, при температуре в диапазоне от 250°С до 350°С с подходящим катализатором гидрирования, содержащим:
(а) первый металл, содержащий от 0,5 до 1,0 мас.% палладия, и второй металл, выбранный из группы, состоящей из железа, меди, золота, калия и их комбинаций, на каталитическом носителе, выбранном из группы, состоящей из оксида кремния и углерода, где селективность по ацетальдегиду в расчете на израсходованную уксусную кислоту составляет, по меньшей мере, 60%.
2. Способ по п.1, где данный каталитический носитель представляет собой оксид кремния.
3. Способ по п.1, где селективность по ацетальдегиду в расчете на израсходованную уксусную кислоту составляет, по меньшей мере, 70%.
4. Способ по п.1, где селективность по ацетальдегиду в расчете на израсходованную уксусную кислоту составляет, по меньшей мере, 80%.
5. Способ по п.1, где гидрирование в ацетальдегид выполняют в газовой фазе.
6. Способ по п.1, где упомянутый поток сырья содержит инертный газ-носитель.
7. Способ по п.1, где реагенты состоят из уксусной кислоты и водорода с мольным отношением в диапазоне от 100:1 до 1:100.
8. Способ по п.1, где реагенты состоят из уксусной кислоты и водорода с мольным отношением в диапазоне от 1:20 до 1:2.
9. Способ по п.1, где катализатор гидрирования выбирают из биметаллической комбинации палладий/золото (Pd/Au) или палладий/медь (Pd/Cu), нанесенной на оксид кремния или углерод.
10. Способ селективного и прямого образования ацетальдегида из уксусной кислоты, в котором: приводят в контакт поток сырья, содержащий уксусную кислоту и водород, при температуре в диапазоне от 250°С до 350°С с катализатором гидрирования, нанесенным на носитель, где упомянутый катализатор гидрирования содержит кобальт и второй металл, выбранный из группы, состоящей из железа, молибдена, алюминия или их комбинаций, где селективность по ацетальдегиду в расчете на израсходованную уксусную кислоту составляет, по меньшей мере, 60%.
11. Способ по п.10, где данный катализатор гидрирования содержит комбинацию железа и кобальта, и где содержание железа составляет от 3 мас.% до 10 мас.%, а содержание кобальта составляет от 8 мас.% до 20 мас.%, и каталитический носитель представляет собой оксид кремния.
12. Способ селективного и прямого образования ацетальдегида из уксусной кислоты, в котором: приводят в контакт поток сырья, содержащий уксусную кислоту и водород, при температуре в диапазоне от 290°С до 350°С с катализатором гидрирования, нанесенным на носитель, где упомянутый катализатор гидрирования содержит платину и олово, где селективность по ацетальдегиду в расчете на израсходованную уксусную кислоту составляет, по меньшей мере, 60%.
13. Способ селективного и прямого образования ацетальдегида из уксусной кислоты, в котором: приводят в контакт поток сырья, содержащий уксусную кислоту и водород, при температуре в диапазоне от 250°С до 350°С с катализатором гидрирования, состоящим из 0,5-1,0 мас.% рутения, нанесенного на носитель, выбранный из группы, состоящей из оксида железа или оксида кремния, где селективность по ацетальдегиду в расчете на израсходованную уксусную кислоту составляет, по меньшей мере, 60%.
14. Способ селективного и прямого образования ацетальдегида из уксусной кислоты, в котором: приводят в контакт поток сырья, содержащий уксусную кислоту и водород, при температуре в диапазоне от 250°С до 350°С с катализатором гидрирования, содержащим железо, нанесенное на носитель, и, возможно, второй металл, выбранный из группы, состоящей из олова, алюминия, калия, молибдена, вольфрама, платины, рутения и ванадия, где селективность по ацетальдегиду в расчете на израсходованную уксусную кислоту составляет, по меньшей мере, 60%.
15. Способ селективного и прямого образования ацетальдегида из уксусной кислоты, в котором: приводят в контакт поток сырья, содержащий уксусную кислоту и водород, при температуре в диапазоне от 250°С до 350°С с катализатором гидрирования, содержащим палладий и ацетат калия, нанесенные на носитель, и, возможно, третий металл, выбранный из группы, состоящей из железа, меди, золота, платины и рутения, где селективность по ацетальдегиду в расчете на израсходованную уксусную кислоту составляет, по меньшей мере, 60%.